МЕТАЛЛИЧЕСКИЕ КОМПОЗИЦИИ

1. Композиция, содержащая, по меньшей мере, один порошок высокопрочного материала и, по меньшей мере, 2 порошка связующего металла, отличающаяся тем, что в первом порошке связующего металла содержится кобальт и он предварительно легирован одним или несколькими элементами из группы 3-8 периодической таблицы элементов, которые являются элементами четвертого периода, и содержится, по меньшей мере, один дальнейший порошок связующего металла из группы одноэлементных порошков Fe, Ni, Al, Mn, Cr или их сплавы друг с другом и дальнейшие порошки связующего металла, не содержащие кобальта в предварительно не легированной форме.
2. Композиция, содержащая, по меньшей мере, один порошок высокопрочного материала и, по меньшей мере, 2 порошка связующего металла, отличающийся тем, что в первом порошке связующего металла содержится кобальт и он предварительно легирован одним или несколькими элементами из группы 3-8 периодической таблицы элементов, и содержится, по меньшей мере, один дальнейший порошок связующего металла из группы одноэлементных порошков Fe, Ni, Al, Mn, Cr или их сплавы друг с другом и дальнейшие порошки связующего металла, не содержащие кобальта в предварительно не легированной форме, при этом свободный коррозионный потенциал между высокопрочным материалом и первым порошком связующего металла, измеряемый в насыщенной воздухом воде при нормальном давлении и комнатной температуре, составляет менее 0,300 Вольт, причем высокопрочный материал имеет положительную полярность.
3. Композиция, содержащая, по меньшей мере, один порошок высокопрочного материала и, по меньшей мере, 2 порошка связующего металла, отличающаяся тем, что в первом порошке связующих металлов полностью содержится кобальт и он предварительно легирован одним или несколькими элементами из группы 3-8 периодической таблицы элементов, и применяют, по меньшей мере, один дальнейший порошок связующих металлов, выбираемый из группы, состоящей из железного порошка, никелевого порошка, FeNi-легированного порошка и предварительно легированного FeNi-порошка и дальнейшие порошки связующих металлов, не содержащие кобальта в предварительно не легированной форме.
4. Композиция по п.2, причем легирующий партнер кобальта в первом порошке связующих металлов является элементом четвертого периода.
5. Композиция по одному из пп.1-3, причем легирующий партнер кобальта в первом порошке связующих металлов является элементом, выбираемым из группы, состоящей из Fe, Ni, Cr, Mn, Ti и Al.
6. Композиция по одному из пп.1-3, причем первый порошок связующих металлов может содержать дальнейшие легированные элементы.
7. Композиция по п.6, причем в качестве дальнейших элементов применяют Al и/или Cu.
8. Композиция по одному из пп.1-3, причем наряду с первым порошком связующих металлов можно применять один или несколько дальнейших порошков связующих металлов, выбираемых из группы, состоящей из железного порошка, никелевого порошка, FeNi-легированного порошка и предварительно легированного FeNi-порошка.
9. Композиция по одному из пп.1-3, причем свободный коррозионный потенциал между высокопрочным материалом и первым порошком связующих металлов, измеряемый в насыщенной воздухом воде при нормальном давлении и комнатной температуре, составляет менее 0,300 Вольт, причем высокопрочный материал имеет положительную полярность.
10. Композиция по одному из пп.1-3, причем высокопрочный материал содержит карбид титана, карбид ванадия, карбид молибдена или карбид вольфрама.
2
2
2
11. Композиция по п.10, причем высокопрочный материал имеет БЭТ поверхность больше чем 0,3 м/г, предпочтительно больше 0,5 м/г, особо предпочтительно больше чем 1 м/г.
12. Композиция по одному из пп.1-3, причем массовое соотношение первого связующего порошка к дальнейшему(им) порошку или порошкам связующих металлов составляет от 1:10 до 10:1.
13. Композиция по одному из пп.1-3, содержащая a) по меньшей мере, один предварительно легированный порошок, выбираемый из группы, состоящей из железа/кобальта и железа/никеля/кобальта; b) по меньшей мере, одного одноэлементного порошка, выбираемого из группы, состоящей из железа и никеля или предварительно легированного порошка, состоящего из железа и никеля, который отличается от компонента a); c) порошок высокопрочного материала, причем состав вещества, выражаемый брутто-формулой компонентов a) и b) вместе содержит максимально 90% кобальта и максимально 70 мас.% никеля.
14. Композиция по п.13, причем содержание железа составляет, по меньшей мере, 10 мас.%
15. Композиция по п.1, причем состав вещества, выражаемый брутто-формулой связующего вещества составляет Co максимально 90 мас.%, Ni максимально 70 мас.% и Fe, по меньшей мере, 10 мас.%, причем содержание железа удовлетворяет неравенству
(где Fe: содержание железа в мас.%, % Co содержание кобальта в мас.%, % Ni: содержание никеля в мас.%),
причем применяют, по меньшей мере, два связующих порошка, при этом один связующий порошок имеет более низкое содержание железа, чем состав вещества, выражаемый брутто-формулой связующего вещества и другой связующий порошок имеет более высокое содержание железа, чем состав вещества, выражаемый брутто-формулой связующего вещества и при этом применяют, по меньшей мере, один связующий порошок предварительно легированный, по меньшей мере, двумя элементами, выбираемыми из группы, состоящей из железа, никеля и кобальта.
16. Применение композиции по одному из пп.1-15 для получения спеченного твердого сплава.
17. Применение композиции по одному из пп.1-15 для получения пористых спеченных агломератов.
18. Пористый агломерат, полученный путем спекания без прессования композиции по одному из пп.1-15.
19. Термически напыляемый порошок, содержащий пористый агломерат по п.18, а также алюминий, иттрий и/или редкоземельные элементы.
20. Способ контроля токсичного действия кобальтсодержащих металлических композиций, отличающийся тем, что применяют металлическую композицию по одному из пп.1-15 для получения спеченного твердого сплава или пористого спеченного агломерата.
21. Способ контроля токсичного действия кобальтсодержащих металлических композиций, отличающийся тем, что применяют металлическую композицию по одному из пп.1-15, агломерат по п.18 или термически напыляемый порошок по п.19 для получения формованных деталей или покрытий.
22. Способ контроля токсичного действия кобальтсодержащих металлических композиций, отличающийся тем, что в металлической композиции кобальт предварительно легируют одним или несколькими элементами из групп 3-8 из периодической таблицы элементов.
23. Способ по пп.20-22, причем токсикологическое действие включает фиброз легких и/или синдром пневмокониоза от пыли твердых сплавов.